(57)【要約】      （修正有）【課題】鋼板自体の強度を確保しつつ、ナットとの接合強度（押込み剥離強度およびトルク剥離強度）を向上させると共に、接合強度のばらつきも低減することのできる自動車部材用鋼板、およびこうした鋼板とナットとをプロジェクション溶接によって取り付けられた部材を提供する。【解決手段】自動車部材用鋼板は、化学成分組成を適切に調整し、板厚ｔが０．８〜３．０ｍｍであると共に、所定の関係式で規定されるＤＩ、Ｃｅｑおよび上記板厚ｔ（ｍｍ）との関係において、下記（３）式を満足するものである。１．３０＞（Ｃｅｑ×ＤＩ）／ｔ＞０．３５…（３）【選択図】図４
2010106343.tif 000002
【特許請求の範囲】
【請求項１】
Ｃ：０．１２〜０．２５％(「質量％」の意味、化学成分組成について以下同じ)、Ｓｉ：０．２〜２．０％、Ｍｎ：１．２超〜３．５％、ｓｏｌ．Ａｌ：０．０１〜２．０％を夫々含有し、残部が鉄および不可避的不純物であり、該不可避的不純物中のＰ：０．０１５％以下（０％を含まない）およびＳ：０．０１％以下（０％を含まない）であり、且つ板厚ｔが０．８〜３．０ｍｍであると共に、下記（１）式で規定されるＤＩと下記（２）式で規定されるＣｅｑおよび上記板厚ｔ（ｍｍ）との関係において、下記（３）式を満足することを特徴とするナットプロジェクション溶接性に優れた自動車部材用鋼板。
ＤＩ＝１．１６×（［Ｃ］／１０）1/2×（０．７×［Ｓｉ］＋１）×｛５．１×（［Ｍｎ］−１．２）＋５．０｝×（０．３５×［Ｃｕ］＋１）×（０．３６×［Ｎｉ］＋１）×（２．１６×［Ｃｒ］＋１）×（３．００×［Ｍｏ］＋１）×（１．７５×［Ｖ］＋１）×（２００×［Ｂ］＋１）                                          …（１）
Ｃｅｑ＝［Ｃ］＋［Ｓｉ］／２４＋［Ｍｎ］／６＋［Ｃｒ］／５＋［Ｍｏ］／４＋［Ｖ］／１４                                                            …（２）
但し、［Ｃ］，［Ｓｉ］，［Ｍｎ］，［Ｃｕ］，［Ｎｉ］，［Ｃｒ］，［Ｍｏ］,［Ｖ］および［Ｂ］は、夫々Ｃ，Ｓｉ，Ｍｎ，Ｃｕ，Ｎｉ，Ｃｒ，Ｍｏ,ＶおよびＢの含有量（質量％）を示す。
１．３０＞（Ｃｅｑ×ＤＩ）／ｔ＞０．３５                          …（３）
【請求項２】
更に、Ｃｕ：１％以下（０％を含まない）、Ｎｉ：１％以下（０％を含まない）、Ｃｒ：１％以下（０％を含まない）、Ｍｏ：１％以下（０％を含まない）、Ｖ：０．０５％以下（０％を含まない）、Ｎｂ：０．０５％以下（０％を含まない）、Ｔｉ：０．０５％以下（０％を含まない）、Ｂ：０．００３％以下（０％を含まない）およびＣａ：０．００３％以下（０％を含まない）よりなる群から選ばれる１種以上を含有するものである請求項１に記載の自動車部材用鋼板。
【請求項３】
請求項１または２に記載の自動車部材用鋼板と、ナットとをプロジェクション溶接したものである部材。
【発明の詳細な説明】
【技術分野】
【０００１】
本発明は、鋼板とナットをプロジェクション溶接によって接合する際に用いる自動車部材用鋼板、およびこれらを接合した部材に関するものであり、特に鋼板とナットとの接合強度（押込み剥離強度およびトルク剥離強度）を向上させると共に、接合強度のばらつきも低減することのできる自動車部材用鋼板、およびこうした鋼板とナットとをプロジェクション溶接によってナットが取り付けられた部材に関するものである。
【背景技術】
【０００２】
例えば、自動車のフロントサイドメンバー、センターピラー、ヒンジレインフォーメントのような自動車部材は、ドアを取り付けるヒンジ等を付ける必要性から、鋼板にナットを溶接接合し、そこにボルトでヒンジ部品を取り付けるように構築されている。こうした部材を構築するに当たっては、プロジェクション溶接法によって鋼板表面にナットを溶接接合（本発明では、これを「ナットプロジェクション溶接」と呼んでいる）するのは一般的である。
【０００３】
このような溶接構造物においては、鋼板に要求される特性としては、補強用自動車用部材として要求される強度（例えば、引張強度で７８０ＭＰａ以上）は勿論のこと、鋼板とナットとの接合強度が高く、ばらつきが小さいことが必要である。本発明では、鋼板とナットとの接合強度が高く、ばらつきが小さい状態が得られることを、「ナットプロジェクション溶接性に優れた」と呼んでいる。
【０００４】
プロジェクション溶接法に関して、これまでにも様々な技術が提案されている。例えば特許文献１には、プロジェクション溶接における溶接用電極の配分を工夫することによって溶接作業性に優れたものとする技術が提案されている。また、特許文献２では、通電操作を、比較的低電流で行なう第１通電操作と、比較的高電流で行なう第２通電操作で行なうことによって、溶接強度（接合強度）を高めた技術が提案されている。またこの技術では、ナットの鋼板側の端部に複数の突起を設け、上記第１通電操作の加圧によって、これら複数の突起の突出長を均一にして溶接部の平坦度を上げることで、複数の突起間における電流配分の均一化を図り、溶接強度（接合強度）の向上およびそのばらつきの低減を図ることも開示されている。
【０００５】
これらの技術では、溶接条件を適切にすることによって、接合強度の向上やそのばらつきの低減を図るものであるが、こうした条件設定だけでは、必ずしも良好な効果が発揮されていないのが実情である。こうしたことから、鋼板自体の特性によって、接合強度の向上が図れるような技術が望まれているのが実情である。
【０００６】
一方、鋼板自体の特性を改善するものとして、例えば特許文献３のような技術も提案されている。この技術では、鋼板の化学成分組成を適切に調整し、プロジェクション溶接部の溶接面に生成する酸化物をシリケート系とすることによって、溶接部分の酸化物を溶接面から排出し易くして、接合強度を高めるものである。しかしながら、酸化物を排出することによる接合技術向上効果には、どうしても限界があることになる。
【０００７】
通常の鋼板の溶接性を高めるための一般的な考え方としては、化学成分組成を調整すると共に、高い要求強度であっても炭素等量Ｃｅｑを比較的低めに抑える手段が採用されている（例えば、特許文献４）。しかしながら、こうした手段は、ナットプロジェクション溶接法に適用される鋼板においては、必ずしも十分とは言えず、改良する余地がある。
【特許文献１】特開２００２−１７８１６１号公報
【特許文献２】特開２００４−５０２８０号公報
【特許文献３】特開２００５−２８１８１６号公報
【特許文献４】特開平６−６５６３７号公報
【発明の開示】
【発明が解決しようとする課題】
【０００８】
本発明は前記の様な事情に着目してなされたものであって、その目的は、鋼板自体の強度を確保しつつ、ナットとの接合強度（押込み剥離強度およびトルク剥離強度）を向上させると共に、接合強度のばらつきも低減することのできる自動車部材用鋼板、およびこうした鋼板とナットとをプロジェクション溶接によって構築された部材を提供することにある。
【課題を解決するための手段】
【０００９】
前記目的を達成することのできた本発明の自動車部材用鋼板とは、Ｃ：０．１２〜０．２５％(「質量％」の意味、化学成分組成について以下同じ)、Ｓｉ：０．２〜２．０％、Ｍｎ：１．２超〜３．５％、ｓｏｌ．Ａｌ：０．０１〜２．０％を夫々含有し、残部が鉄および不可避的不純物であり、該不可避的不純物中のＰ：０．０１５％以下（０％を含まない）およびＳ：０．０１％以下（０％を含まない）であり、且つ板厚ｔが０．８〜３．０ｍｍであると共に、下記（１）式で規定されるＤＩと下記（２）式で規定されるＣｅｑ、および上記板厚ｔ（ｍｍ）との関係において下記（３）式を満足する点に要旨を有するものである。
ＤＩ＝１．１６×（［Ｃ］／１０）1/2×（０．７×［Ｓｉ］＋１）×｛５．１×（［Ｍｎ］−１．２）＋５．０｝×（０．３５×［Ｃｕ］＋１）×（０．３６×［Ｎｉ］＋１）×（２．１６×［Ｃｒ］＋１）×（３．００×［Ｍｏ］＋１）×（１．７５×［Ｖ］＋１）×（２００×［Ｂ］＋１）                                          …（１）
Ｃｅｑ＝［Ｃ］＋［Ｓｉ］／２４＋［Ｍｎ］／６＋［Ｃｒ］／５＋［Ｍｏ］／４＋［Ｖ］／１４                                                            …（２）
但し、［Ｃ］，［Ｓｉ］，［Ｍｎ］，［Ｃｕ］，［Ｎｉ］，［Ｃｒ］，［Ｍｏ］,［Ｖ］および［Ｂ］は、夫々Ｃ，Ｓｉ，Ｍｎ，Ｃｕ，Ｎｉ，Ｃｒ，Ｍｏ,ＶおよびＢの含有量（質量％）を示す。
１．３０＞（Ｃｅｑ×Ｄｉ）／ｔ＞０．３５                          …（３）
【００１０】
本発明の自動車部材用鋼板には、必要によって、更に、Ｃｕ：１％以下（０％を含まない）、Ｎｉ：１％以下（０％を含まない）、Ｃｒ：１％以下（０％を含まない）、Ｍｏ：１％以下（０％を含まない）、Ｖ：０．０５％以下（０％を含まない）、Ｎｂ：０．０５％以下（０％を含まない）、Ｔｉ：０．０５％以下（０％を含まない）、Ｂ：０．００３％以下（０％を含まない）およびＣａ：０．００３％以下（０％を含まない）よりなる群から選ばれる１種以上を含有させることも有用であり、含有される成分に応じて鋼板の特性が更に改善される。
【００１１】
上記のような自動車部材用鋼板では、ナットプロジェクション溶接性が優れたものとなり、こうした鋼板とナットとをプロジェクション溶接することによって、接合強度（押込み剥離強度およびトルク剥離強度）に優れた部材（ナットが取り付けられた部材）が得られることになる。
【発明の効果】
【００１２】
本発明の鋼板においては、鋼板の化学成分組成を厳密に規定して適正化を図ると共に、板厚ｔが０．８〜３．０ｍｍであると共に、所定の関係式で規定されるＤＩ、Ｃｅｑおよび上記板厚ｔ（ｍｍ）との関係において、所定の関係式［上記（３）式］を満足するものとすることによって、ナットプロジェクション溶接性が優れた鋼板が実現でき、こうした鋼板とナットとをプロジェクション溶接することによって接合強度（押込み剥離強度およびトルク剥離強度）に優れた部材が得られ、こうした部材は、自動車のフロントサイドメンバーやセンターピラー、ヒンジレインフォースメント等の素材として有用である。
【発明を実施するための最良の形態】
【００１３】
本発明者は、ナットプロジェクション溶接性に優れた鋼板の実現を目指して様々な角度から検討した。そして、まず溶接構造物の接合強度に関与する要因として、溶接によって形成される溶融部周辺の鋼板の硬度と接合強度の関係について検討した。
【００１４】
ナットプロジェクション溶接では、溶接時に鋼板とナットの接触部分が溶融することによって溶融部が形成され、その形態は溶接条件（溶接電流、通電時間、加圧力）等によって影響されることは知られているが、溶接条件が一般的な条件では、鋼板特性によって影響されることになる。ナットプロジェクション溶接によって形成された溶接構造物の接合強度の良否は、従来ではナットと鋼板との拡散接合の存否によって判断されてきた。即ち、接合強度が優れたものと評価される溶接構造物は、上記接合部にナットと鋼板の境界面が識別できない程度に一体的になっている場合であり、そうでない場合には接合強度が低下しているものと考えられている。
【００１５】
本発明者は、こうした従来の知見とは異なり、形成された溶融部周辺の鋼板の硬さと深さ（形態）が接合強度に大きく影響しているとの着想が得られた。即ち、溶融部周辺の鋼板の硬度が高くなればなるほど、およびその深さが深くなればなるほど、高い接合強度が確保できるのであるが、一定以上の硬さを確保できれば深さはそれほど深くしなくても所定の接合強度は確保でできること（或いは、一定以上の深さを確保できれば硬さはそれほど高くしなくても接合強度は確保できること）が判明したのである。
【００１６】
本発明者は、溶融部周辺の鋼板の硬さや深さの夫々に与える要因について検討した。そして、炭素等量Ｃｅｑを高めることが溶融部周辺の鋼板を硬くできること、および焼入れ深度を高めることがその深さを深くできること等の着想に基づき、下記（１）式で規定されるＤＩと下記（２）式で規定されるＣｅｑに着目した。
【００１７】
ＤＩ＝１．１６×（［Ｃ］／１０）1/2×（０．７×［Ｓｉ］＋１）×｛５．１×（［Ｍｎ］−１．２）＋５．０｝×（０．３５×［Ｃｕ］＋１）×（０．３６×［Ｎｉ］＋１）×（２．１６×［Ｃｒ］＋１）×（３．００×［Ｍｏ］＋１）×（１．７５×［Ｖ］＋１）×（２００×［Ｂ］＋１）                                          …（１）
Ｃｅｑ＝［Ｃ］＋［Ｓｉ］／２４＋［Ｍｎ］／６＋［Ｃｒ］／５＋［Ｍｏ］／４＋［Ｖ］／１４                                                            …（２）
但し、［Ｃ］，［Ｓｉ］，［Ｍｎ］，［Ｃｕ］，［Ｎｉ］，［Ｃｒ］，［Ｍｏ］,［Ｖ］および［Ｂ］は、夫々Ｃ，Ｓｉ，Ｍｎ，Ｃｕ，Ｎｉ，Ｃｒ，Ｍｏ,ＶおよびＢの含有量（質量％）を示す。
【００１８】
尚、上記（１）式および（２）式には、本発明の鋼板の基本成分に含まれる成分（Ｃ，Ｓｉ，Ｍｎ）以外にも、必要によって含有する成分（例えば、Ｃｕ，Ｎｉ，Ｃｒ，Ｍｏ，Ｖ）も含まれるが、これらの元素を含まないときにはその項目がないものとしてＤＩおよびＣｅｑを計算し、これらの元素を含むときにはこの項目も含めてＤＩおよびＣｅｑを計算すればよい。
【００１９】
上記（１）式は、鋼板の大入熱溶接における熱影響部の靭性を高めるための要件として（但し、Ｍｎの含有量が、１．２％超の場合）、本出願人が既に提案しているものであり、焼入れ深度に影響を与える各元素の影響力を係数として規定したものである（特開平９−２０２９３６号公報）。一方、上記（２）式は、いわゆる炭素当量Ｃｅｑを規定したものであり、鋼板や溶接金属の硬さに影響を与える要件として知られているものであるが（例えば、前記特許文献４）、従来では良好な溶接性を確保するためには、比較的低くする方が良いと言われているものである。
【００２０】
本発明者は、上記（１）式で規定されるＤＩおよび上記（２）式で規定されるＣｅｑの積が所定の範囲にあれば、ナットプロジェクション溶接の接合部周辺に良好な硬さと深さが形成され、優れた接合強度が得られることが分かったのであるが、板厚ｔとの関係も考慮する必要があることも知見している。例えば、板厚ｔが薄い場合には、硬度の高い領域には、鋼板（母材）板厚に及ぼす領域が大きいために、剥離強度が高くなるが、板厚がある程度大きくなる場合には、溶接によって得られる硬度の高い領域は、鋼板の一部に影響を及ぼすことになる（即ち、全体の板厚の表面部だけに硬度の高い領域が存在するような状況では、接合強度は低下する）。
【００２１】
こうした経緯に基づき、上記（１）式で規定されるＤＩと上記（２）式で規定されるＣｅｑおよび上記板厚ｔ（ｍｍ）との関係において、下記（３）式を満足させるようにすれば、上記目的に適う自動車部材用鋼板（以下、単に「鋼板」と呼ぶことがある）が実現できることを見出し、本発明を完成した。即ち、（Ｃｅｑ×ＤＩ）／ｔの値が０．３５以下になると、板厚の関係で溶融部周辺の鋼板の硬さや深さが確保されず、希望する溶接強度が得られない。また、（Ｃｅｑ×ＤＩ）／ｔの値が１．３０以上となると、溶融部周辺の鋼板の硬さや深さに比べて板厚ｔが相対的に薄い状態となり、溶接部の破断が生じやすい状態になる。
１．３０＞（Ｃｅｑ×ＤＩ）／ｔ＞０．３５                          …（３）
【００２２】
本発明の鋼板では、上記板厚ｔも適切な範囲とする必要がある。即ち、プロジェクション溶接は抵抗溶接であるので、適切な溶接電流の範囲内で良好な溶接部を形成させるためには、板厚ｔが３．０ｍｍ以下の薄板とする必要がある。しかしながら、板厚ｔがあまり薄くなると、良好な溶接部を形成しても鋼板（母材）自体が破断するので、０．８ｍｍ以上とする必要がある。
【００２３】
本発明の鋼板では、化学成分組成が適正に調整されていることも特徴の１つとする。次に、化学成分組成の範囲限定理由を説明する。
【００２４】
［Ｃ：０．１２〜０．２５％］
Ｃは溶融部周辺の焼入れ性（硬度）を高めるため、更には焼入れ深度を支配する重要な元素である。所望の効果を確保するためには０．１２％以上含有させる必要がある。しかしながら、Ｃを過剰に含有させると、耐溶接割れ性が却って低下することになる。こうしたことから、その上限は０．２５％とする必要がある。Ｃ含有量の好ましい下限は０．１５％であり、好ましい上限は０．２０％である。
【００２５】
［Ｓｉ：０．２〜２．０％］
Ｓｉは脱酸に必要な元素であり、その効果を発揮させるためには、少なくとも０．２％以上含有させる必要がある。しかしながら、Ｓｉが過剰に含有されると、鋼材の溶接性や靭性が劣化するので、２．０％以下とする必要がる。Ｓｉ含有量の好ましい下限は０．３％であり、好ましい上限は１．８％である。
【００２６】
［Ｍｎ：１．２超〜３．５％］
Ｍｎは焼入れ性を向上させて鋼板内部の強度を確保する上で有効な元素であり、こうした効果を発揮させるためには、Ｍｎは１．２％を超えて含有させる必要がある。しかしながらＭｎを過剰に含有させると、鋼材の溶接性や靭性が劣化するので上限を３．５％とする。Ｍｎ含有量の好ましい下限は１．５％であり、好ましい上限は３．３％である。
【００２７】
［ｓｏｌ．Ａｌ：０．０１〜２．０％］
Ａｌ（酸可溶性Ａｌ）は脱酸に必要な元素であり、その効果を発揮させるためには、ｓｏｌ．Ａｌ（酸可溶性Ａｌ）として少なくとも０．０１％以上含有させる必要がある。しかしながら、Ａｌが過剰に含有されると、鋼板の靭性低下をもたらすので、その上限を２．０％とした。ｓｏｌ．Ａｌ含有量の好ましい下限は０．０２％であり、好ましい上限は１．８％である。
【００２８】
本発明の鋼板において、上記基本成分の他は、鉄および不可避的不純物（例えば、Ｐ，Ｓ，Ｎ，Ｏ等）からなるものであるが、その特性を阻害しない程度の微量成分（許容成分）も含み得るものであり（例えば、Ｚｒ，希土類元素等）、こうした鋼板も本発明の範囲に含まれるものである。また、上記不可避的不純物のうち、Ｐ，Ｓについては、下記のように抑制することが好ましい。
【００２９】
［Ｐ：０．０１５％以下（０％を含まない）］
Ｐは不可避的に混入してくる不純物であり、鋼板の靭性に悪影響を及ぼすのでできるだけ少ない方が好ましい。こうした観点から、Ｐは０．０１５％以下に抑制するのが良い。Ｐ含有量の好ましい上限は０．０１３％である。
【００３０】
［Ｓ：０．０１％以下（０％を含まない）］
Ｓは、鋼板中の合金元素と化合して種々の介在物を形成し、鋼板の延性や靭性に有害に作用する不純物であるので、できるだけ少ない方が好ましいのであるが、実用鋼の清浄度の程度を考慮して０．０１％以下に抑制するのがよい。尚、Ｓは鋼に不可避的に含まれる不純物であり、その量を０％とすることは工業生産上困難である。
【００３１】
本発明の鋼板には、必要によって、Ｃｕ：１％以下（０％を含まない）、Ｎｉ：１％以下（０％を含まない）、Ｃｒ：１％以下（０％を含まない）、Ｍｏ：１％以下（０％を含まない）、Ｖ：０．０５％以下（０％を含まない）、Ｎｂ：０．０５％以下（０％を含まない）、Ｔｉ：０．０５％以下（０％を含まない）、Ｂ：０．００３％以下（０％を含まない）およびＣａ：０．００３％以下（０％を含まない）よりなる群から選ばれる１種以上を含有させることも有効である。これらの成分を含有させるときの範囲限定理由は、次の通りである。
【００３２】
［Ｃｕ：１％以下（０％を含まない）］
Ｃｕは、固溶強化、析出強化による強度向上に有効な元素であり、必要によって含有される。しかしながら、Ｃｕの含有量が過剰になると、熱間加工性が劣化し、鋼板表面に割れが生じやすくなるので、１％以下（より好ましくは０．８％以下）とするのがよい。尚、上記効果を発揮させるための好ましい下限は、０．３％程度である。
【００３３】
［Ｎｉ：１％以下（０％を含まない）］
Ｎｉは、鋼板の靭性を向上させるのに有効な元素であり、必要によって含有される。しかしながら、Ｎｉの含有量が過剰になると、スケール疵が発生しやすくなって、またコストアップになるので、１％以下（より好ましくは０．８％以下）とするのがよい。尚、上記効果を発揮させるための好ましい下限は、０．３％程度である。
【００３４】
［Ｃｒ：１％以下（０％を含まない）］
Ｃｒは、焼入れ性を向上させるのに有効な元素であり、必要によって含有される。しかしながら、Ｃｒの含有量が過剰になると、溶接性を阻害するので、１％以下（より好ましくは０．８％以下）とするのがよい。尚、上記効果を発揮させるための好ましい下限は、０．３％程度である。
【００３５】
［Ｍｏ：１％以下（０％を含まない）］
Ｍｏは焼入れ性を向上させ、焼戻し軟化抵抗を増大させるのに有効な元素であり、必要によって含有される。しかしながら、Ｍｏの含有量が過剰になると、溶接性を阻害するので、１％以下（より好ましくは０．８％以下）とするのがよい。尚、上記効果を有効に発揮させるための好ましい下限は、０．３％程度である。
【００３６】
［Ｖ：０．０５％以下（０％を含まない）］
Ｖは少量の添加によって焼入れ性を高め、焼戻し軟化抵抗を増大させるのに有効な元素である。しかしながら、多量に含有されると溶接性を阻害するので、０．０５％以下（より好ましくは０．０３％以下）とするのが良い。尚、上記効果を有効に発揮させるための好ましい下限は、０．０１％程度である。
【００３７】
［Ｎｂ：０．０５％以下（０％を含まない）］
Ｎｂは結晶粒微細化作用を有し、また直接焼入れ・焼戻しを行なう場合には、析出強化作用をもたらす元素である。しかしながら、多量に含有されると溶接性、靭性を劣化するため、０．０５％以下（より好ましくは０．０２％以下）とするのが良い。尚、上記効果を有効に発揮させるための好ましい下限は、０．００３％程度である。
【００３８】
［Ｔｉ：０．０５％以下（０％を含まない）］
Ｔｉは、脱酸作用を発揮する他、Ｂを含有する場合には、Ｎの固定によるＢの焼入れ性向上効果の促進作用を有する。しかしながら、Ｔｉの含有量が過剰になると鋼板の靭性が劣化するので、０．０５％以下（より好ましくは０．０３％以下）とするのが良い。尚、上記効果を有効に発揮させるための好ましい下限は、０．００５％程度である。
【００３９】
［Ｂ：０．００３％以下（０％を含まない）］
Ｂは微量で焼入れ性の向上をもたらす元素である。しかしながら、Ｂの含有量が過剰になると鋼板の靭性が劣化するので、０．００３％以下（より好ましくは０．００２％以下）とするのが良い。尚、上記効果を有効に発揮させるための好ましい下限は、０．０００３％程度である。
【００４０】
［Ｃａ：０．００３％以下（０％を含まない）］
Ｃａは非金属介在物の球状化作用を有し、異方性の低減に有効な元素である。しかしながら、Ｃａの含有量が過剰になると介在物の増加により靭性が却って劣化するので、０．００３％以下（より好ましくは０．００２％以下）とするのが良い。尚、上記効果を有効に発揮させるための好ましい下限は、０．０００５％程度である。
【００４１】
本発明の鋼板を製造するに当たっては、上記化学成分組成を満たす鋼を、通常の溶製法によって溶製し、この溶鋼を冷却してスラブとした後、例えば、９５０〜１３００℃の範囲に加熱した後熱間圧延を行って所定の板厚ｔにした後、冷間圧延によって更に板厚ｔを調整すれば良い。また冷間圧延材は、必要によって焼鈍され、その機械的特性が調整される。
【００４２】
尚、本発明の鋼板は、表面処理せずに冷間圧延後の状態で溶接母材として使用できるものであるが、必要によって、電気亜鉛めっき、溶融亜鉛めっき、合金化溶融亜鉛めっき等を施しても良く、いずれも本発明の鋼板に含まれるものである。こうした処理を施した鋼板を用いても、良好なナットプロジェクション溶接性は確保できる。また、本発明の鋼板に対して、ナットプロジェクション溶接するときのナットの素材（鋼種）についても、通常使用されているものであれば良く、特に限定されるものではないが、例えば炭素鋼や合金鋼等が使用できる。
【００４３】
以下、本発明を実施例によって更に詳細に説明するが、下記実施例は本発明を限定する性質のものではなく、前・後記の趣旨に徴して設計変形することはいずれも本発明の技術的範囲に含まれるものである。
【実施例】
【００４４】
下記表１に化学成分組成を示す各種溶鋼（鋼種Ａ〜Ｗ）を、通常の溶製法によって溶製し、この溶鋼を冷却してスラブとした後（厚さ：１０ｍｍ）、１２５０℃に加熱して熱間圧延を行ない（圧延終了温度：８５０℃）、板厚ｔが３．０ｍｍの熱間圧延材を得た。この熱間圧延材に対して、冷間圧延を行なった後、８８０℃で１２０秒加熱後空冷の条件で焼鈍を行ない、様々な板厚ｔ（後記表２〜表７参照）の各種鋼板を得た。このとき、必要によって、鋼板を４６０℃加熱（予熱）後に、溶融亜鉛めっき浴に浸漬（５５０℃×２秒）することによって、鋼板表面に溶融亜鉛めっきを施した（後記表４）。尚、下記表１中「−」は元素を添加していないことを示している。また、下記表１には各鋼種のＣｅｑ、ＤＩおよび（Ｃｅｑ×ＤＩ）の値も併記した。
【００４５】
【表１】
2010106343.tif 000003
【００４６】
得られた各鋼板について、鋼板の母材の引張強度を下記の方法によって測定すると共に、下記の条件でナットプロジェクション溶接を行ない、ナットプロジェクション溶接性調査のための供試験材を作製した。
【００４７】
[母材の引張強度の測定]
各鋼板の中央部からＪＩＳ５号試験片を採取し、ＪＩＳ  Ｚ２２４１に従って引張試験を行うことによって、引張強度を測定した。
【００４８】
［ナットプロジェクション溶接条件］
図１は、ナットプロジェクション溶接する状態を説明する図であり、図中１は鋼板（母材）、２はナット、３はボルト挿入孔、４は電極押え、５は位置決めピン、６は上部電極（可動電極）、７は下部電極（固定電極）を夫々示す。ナット２には、下方の各角部に突起２ａが形成されており、この部分で鋼板１と接触するようにされている。また鋼板１には、位置決めピン５が挿入されると共に、溶接後にボルト（図示せず）が挿入されるための孔１ａが穿設されている。こうした構成において、鋼板１の上部に、位置決めピン５によってナット２を所定位置に配置し、上部電極６と下部電極７間に挟んで上方から加圧しつつ、電極６，７間に通電することによって、鋼板１とナット２（突起４ａ）との溶接を行なうようにされる。
【００４９】
ＪＩＳ  Ｂ  １１９６規定による１Ｄ形Ｍ８×１、強度区分８Ｔのナット２［４個の突起２ａの突出距離（図１に示したＡ）が１ｍｍ］を用い、上記各種鋼板１［外形：５０×５０×ｔ（ｍｍ）］とナットプロジェクション溶接を行なった。このときの、他の溶接条件（詳細な仕様）は、下記の通りである。
【００５０】
［その他の溶接条件］
溶接機：５０ｋＶ定置式ダイレクト通電方式（単相交流）
電極：ナットプロジェクション用電極（クロム鋼）
溶接電流：９ｋＡ
冷却水流量：上下２Ｌ（リットル）／分
初期加圧時間：５０サイクル／６０Ｈｚ
加圧力：３００ｋｇｆ（２９４０ＭＰａ）
通電時間：１０サイクル／６０Ｈｚ
保持時間：５サイクル／６０Ｈｚ
【００５１】
作製した供試材について、ＪＩＳ  Ｂ  １１９６に規定する試験方法に従って接合強度（押込み剥離強度およびトルク剥離強度）を測定すると共に、それらのばらつき（標準偏差）について測定した。接合強度およびそのばらつきを測定するときの試験方法は、下記の通りである。
【００５２】
［押込み剥離試験条件］
図２は、押込み剥離試験を説明するための図である。ナット２と鋼板１を溶接した供試材の鋼板１側（図２では上方側）から孔１ａを通して、Ｍ８（呼び径：８ｍｍ）のボルト８をねじ込み、ボルト頭部から圧縮荷重Ｆをかけ、ナット２が剥離したとき（即ち、突起１ａが鋼板から剥離したとき）の荷重（押込み剥離強度）を測定した。このとき、１００個の試験片について測定を行ない、その平均値を求めた。またばらつきについては、１００個についての標準偏差を求めた。尚、押込み剥離強度のＪＩＳに規定する合格基準（Ｍ８ボルトのときの押込み剥離強度）は、３７３０Ｎである。
【００５３】
［トルク剥離試験条件］
図３は、トルク剥離試験を説明するための図である。ナット２と鋼板１を溶接した供試材のナット２に、トルクレンチ１０付きのソケット１１を嵌め込み、トルクレンチ１０によって、ボルト挿入孔３の軸心（前記図１のＢ）に垂直な平面内で回転力を与え、ナット２（突起２ａ）が剥離したとき（即ち、突起１ａが鋼板から剥離したとき）のトルク（トルク剥離強度）を測定した。このとき、１００個の試験片について測定を行ない、その平均値を求めた。またばらつきについては、１００個についての標準偏差を求めた。尚、トルク剥離強度のＪＩＳに規定する合格基準（Ｍ８ボルトのときの押込み剥離強度）は、２０．５Ｎ・ｍである。
【００５４】
これらの結果を、板厚ｔおよび（Ｃｅｑ×ＤＩ）／ｔの値と共に、下記表２〜７に示す。下記表２〜７においては、本発明で規定する要件を満足して良好な値を示したものは、評価として「○」を示し、いずれかの特性が劣化しているものを評価として「×」を示したが、特に優れた特性を発揮したものについては評価として「◎」で示した。またこの結果に基づき、（Ｃｅｑ×ＤＩ）／ｔ値と押込み剥離強度の関係を図４に、（Ｃｅｑ×ＤＩ）／ｔ値とトルク剥離強度の関係を図５に夫々示す。
【００５５】
【表２】
2010106343.tif 000004
【００５６】
【表３】
2010106343.tif 000005
【００５７】
【表４】
2010106343.tif 000006
【００５８】
【表５】
2010106343.tif 000007
【００５９】
【表６】
2010106343.tif 000008
【００６０】
【表７】
2010106343.tif 000009
【００６１】
この結果から明らかなように、本発明で規定する要件を満足するもの（実験Ｎｏ．８，１５〜１７，２２〜２４，２９〜３３，４３，５０〜５２，５７〜６１，７１，７８〜８０，８５〜８９，９９〜１０１，１０６〜１１０，１１４〜１４３，１４５〜１４７，１４９〜１５９）では、母材強度を高く維持しつつ、接合強度が高く且つそのばらつきの小さい供試材が得られていることが分かる、これに対して、本発明で規定するいずれかの要件を外れるものでは（実験Ｎｏ．１〜７，９〜１４，１８〜２１，２５〜２８，３４〜４２，４４〜４９，５３〜５６，６２〜７０，７２〜７７，８１〜８４，９０〜９８，１０２〜１０５，１１１〜１１３，１４４，１４８）では、いずれかの特性が劣化していることが分かる。
【図面の簡単な説明】
【００６２】
【図１】ナットプロジェクション溶接する状態を説明する図である。
【図２】押込み剥離試験を説明するための図である。
【図３】トルク剥離試験を説明するための図である。
【図４】（Ｃｅｑ×ＤＩ）／ｔ値と押込み剥離強度の関係を示すグラフである。
【図５】（Ｃｅｑ×ＤＩ）／ｔ値とトルク剥離強度の関係を示すグラフである。
【符号の説明】
【００６３】
１  鋼板（母材）
２  ナット
３  ボルト挿入孔
４  電極押え
５  位置決めピン
６  上部電極
７  下部電極
８  ボルト
１０  トルクレンチ
【図１】
2010106343.tif 000010
【図２】
2010106343.tif 000011
【図３】
2010106343.tif 000012
【図４】
2010106343.tif 000013
【図５】
2010106343.tif 000014